(57)【要約】  本発明は、リグノセルロース紡糸液、リグノセルロースからなる再生繊維およびその製造方法に関する。本発明に係る方法によって、初めて、リグニンやヘミセルロース等のセルロース付着物質を分離するための化学的分離法を予め行うことなく、または、原料の熱機械的前処理なしに、リグノセルロースを繊維形成のために処理できる。本発明の主題は、様々な起源のリグノセルロースのための溶媒として、特に適合するイミダゾールタイプのイオン性液体を使用することである。それから製造されたほぼ均一な紡糸液から、工業用のセルロース紡糸法で得られたものに匹敵する機械的パラメーターを有する安定なフィラメントが、工業用の紡糸装置を使用して製造できる。複雑なセルロース抽出も、木材原料の熱的又は／及び化学的前処理も要求されない。【特許請求の範囲】
【請求項１】
少なくとも一種のイオン性液体中のリグノセルロースの溶液を含む、リグノセルロース紡糸液であって、
前記少なくとも一種のイオン性液体は、１−アルキル−３−メチルイミダゾリウム カチオンと本質的に疎水性のカルボン酸アニオンからなり、前記紡糸液が、少なくとも１０重量％の濃度のリグノセルロースを含み、８０℃で測定した際、３００００Ｐａｓ以下のゼロせん断粘度を有することを特徴とする、リグノセルロース紡糸液。
【請求項２】
前記カルボン酸アニオンが、周期表の１５，１６及び／又は１７族の原子より多くの炭素原子を含むか、あるいはそれからなることを特徴とする、請求項１に記載のリグノセルロース紡糸液。
【請求項３】
前記カルボン酸アニオンが、少なくとも一つのカルボキシル基以外の親水基を含まないことを特徴とする、請求項１に記載のリグノセルロース紡糸液。
【請求項４】
前記カルボン酸アニオンが、３〜１８、好ましくは３〜１２、特に好ましくは４〜７の炭素原子を有するかあるいはそれからなることを特徴とする、請求項１〜３のいずれか１項に記載のリグノセルロース紡糸液。
【請求項５】
前記カルボン酸アニオンが、
ａ）少なくとも一つのＣ＝Ｃ二重結合を有する（特に、Ｃ３，Ｃ４及び／又はＣ５カルボン酸アニオンの場合）；
ｂ）少なくともその領域で分岐している（特に、Ｃ４，Ｃ５及び／又はＣ６カルボン酸アニオンの場合）、及び／又は
ｃ）少なくともその領域で環化している（特に、Ｃ６又はＣ７カルボン酸アニオンの場合）
ことを特徴とする、請求項１〜４のいずれか１項に記載のリグノセルロース紡糸液。
【請求項６】
前記カルボン酸アニオンが、２，２−ジメチルプロピオン酸アニオン、２−ブテン酸アニオンおよびシクロヘキシルカルボン酸アニオンからなる群より選択されることを特徴とする、請求項１〜５のいずれか１項に記載の紡糸液。
【請求項７】
前記紡糸液が、リグノセルロースを１０〜３５重量％、好ましくは１０〜３０重量％の濃度で含むことを特徴とする、請求項１〜６のいずれか１項に記載の紡糸液。
【請求項８】
１−アルキル−３−アルキルイミダゾリウム カチオン中の１位のアルキル基が、置換もしくは非置換Ｃ1−Ｃ6アルキル基、もしくはアリール基であり、好ましくは、メチル、エチル、プロピル、ブチル、ペンチル、ヘキシル、アリル、ベンジル、イミダゾリル、メトキシメチル、メトキシエチルおよびエトキシエチル、特に好ましくはエチルおよびブチルからなる群より選択されることを特徴とする、請求項１〜７のいずれか１項に記載の紡糸液。
【請求項９】
前記リグノセルロースは、リグノセルロースの総重量に対して、
ａ）少なくとも５重量％、特に好ましくは５〜３５重量％の割合のリグニン；
ｂ）少なくとも５重量％、特に好ましくは５〜３５重量％の割合のヘミセルロース；及び／又は
ｃ）少なくとも３０重量％、好ましくは３０〜７０重量％の割合のセルロース；
を含むことを特徴とする、請求項１〜８のいずれか１項に記載の紡糸液。
【請求項１０】
前記リグノセルロースは、少なくとも一種の植物の木材原料、好ましくは少なくとも一種の一年生植物の又は少なくとも一種の木の、特に好ましくは、小麦、ライ麦、トウモロコシ、麻、亜麻、ポプラ及び／又はブナからなる群より選択される少なくとも一種の植物の木材原料を含むか、あるいはそれからなることを特徴とする、請求項１〜９のいずれか１項に記載の紡糸液。
【請求項１１】
前記紡糸液が、好ましくは紡糸液の濾過によって製造された、均一で粒子を含まない紡糸液であることを特徴とする、請求項１〜１０のいずれか１項に記載の紡糸液。
【請求項１２】
前記紡糸液が、８０℃で測定した際、５００Ｐａｓ〜３０００Ｐａｓ，好ましくは１０００Ｐａｓ〜２５００Ｐａｓのゼロせん断粘度を有することを特徴とする、請求項１〜１１のいずれか１項に記載の紡糸液。
【請求項１３】
前記紡糸液が、５体積％以下、好ましくは２体積％以下、特に好ましくは１体積％以下の水を含むことを特徴とする、請求項１〜１２のいずれか１項に記載の紡糸液。
【請求項１４】
請求項１〜１３のいずれか１項に記載の紡糸液を製造するための方法であって、
リグノセルロースを水及び／又は脂肪族アルコールと混合し、および、１４０℃以下の温度にて、５時間以内に、前記水及び／又は脂肪族アルコールの少なくとも一部を分離しながら、前記イオン性液体中に溶解する
ことを特徴とする方法。
【請求項１５】
リグノセルロースからなる再生繊維を製造するためのエアギャップ紡糸法であって、以下のステップを含む方法：
ａ）少なくとも１０重量％のリグノセルロースを少なくとも一種のイオン性液体中に含み、８０℃で測定した際、３００００Ｐａｓ以下のゼロせん断粘度を有するリグノセルロース紡糸液を、少なくとも一つの紡糸ノズルの少なくとも一つの孔を通じて押し出し、少なくとも一つの糸を製造する；
ｂ）前記少なくとも一つの糸を少なくとも一つのエアギャップ中で引き伸ばす；及び
ｃ）前記少なくとも一つの糸を少なくとも一つの再生浴中で凝固させる。
【請求項１６】
前記紡糸液が、６０〜１５０℃、好ましくは８０〜１３０℃、特に好ましくは９０〜１２０℃の温度に設定されることを特徴とする、請求項１５に記載の方法。
【請求項１７】
１００μｍ以上の孔径、好ましくは１００μｍ〜６００μｍの孔径を有する前記少なくとも一つの紡糸ノズルの孔を通じて前記紡糸液が押し出されることを特徴とする、請求項１５または１６に記載の方法。
【請求項１８】
前記少なくとも一つの糸が、少なくとも２０ｍｍの長さ、好ましくは２０〜５００ｍｍの長さを有する少なくとも一つのエアギャップ中で引き伸ばされることを特徴とする、請求項１５〜１７のいずれか１項に記載の方法。
【請求項１９】
前記少なくとも一つの糸が、２〜１０、好ましくは３〜９、特に好ましくは４〜８の絞り比で引き伸ばされることを特徴とする、請求項１５〜１８のいずれか１項に記載の方法。
【請求項２０】
前記少なくとも一つの糸が、水、高分子溶媒、イオン性液体および脂肪族Ｃ1−Ｃ8アルコールからなる群より選択される液体を含むかあるいはそれからなる少なくとも一つの再生浴中で凝固されることを特徴とする、請求項１５〜１９のいずれか１項に記載の方法。
【請求項２１】
前記少なくとも一つの再生浴中での凝固後、前記少なくとも一つの糸は、さらなるステップにおいて、好ましくは少なくとも８０℃の温度で、特に好ましくは少なくとも１００℃の温度で乾燥されることを特徴とする、請求項１５〜２０のいずれか１項に記載の方法。
【請求項２２】
前記少なくとも一つの糸が、少なくとも一つの紡糸油で仕上げ加工され、この際、前記少なくとも一つの糸は、好ましくは、再生浴中での前記少なくとも一つの糸の凝固後及び／又は前記少なくとも一つの糸の乾燥後に、少なくとも一つの紡糸油で仕上げ加工されることを特徴とする、請求項１５〜２１のいずれか１項に記載の方法。
【請求項２３】
前記紡糸液は、８０℃で測定した際、５００Ｐａｓ〜３０００Ｐａｓ、好ましくは１０００Ｐａｓ〜２５００Ｐａｓのゼロせん断粘度を有することを特徴とする、請求項１５〜２２のいずれか１項に記載の方法。
【請求項２４】
ステップａ）の前に、紡糸液の均質化および紡糸液からの粒子の除去が、好ましくは紡糸液の濾過によって行われることを特徴とする、請求項１５〜２３のいずれか１項に記載の方法。
【請求項２５】
請求項１〜１４のいずれか１項に記載のリグノセルロース紡糸液が使用されることを特徴とする、請求項１５〜２４のいずれか１項に記載の方法。
【請求項２６】
請求項１５〜２５のいずれか１項に記載の方法によって製造できる、リグノセルロースからなる再生繊維。
【請求項２７】
ＤＩＮ ５３８３４による
ａ）少なくとも２０ｃＮ／ｔｅｘ、好ましくは２０ｃＮ／ｔｅｘ〜５０ｃＮ／ｔｅｘの強度；及び／又は
ｂ）少なくとも１０００ｃＮ／ｔｅｘ、好ましくは１０００ｃＮ／ｔｅｘ〜２５００ｃＮ／ｔｅｘの弾性係数
を有することを特徴とする、請求項２６に記載の再生繊維。
【請求項２８】
前記繊維が、以下の含有量
ａ）少なくとも５重量％、好ましくは５〜３５重量％のリグニン、
ｂ）少なくとも５重量％、好ましくは５〜３５重量％のヘミセルロース、及び／又は
ｃ）少なくとも３０重量％、好ましくは３０〜７０重量％のセルロース
を有することを特徴とする、請求項２６または２７に記載の再生繊維。
【請求項２９】
織物繊維としての、及び／又は熱可塑性プラスチック材料を含むコンポジットのための強化繊維としての、請求項２６〜２８のいずれか１項に記載の再生繊維の使用。
【発明の詳細な説明】
【技術分野】
【０００１】
本発明は、リグノセルロース紡糸液、リグノセルロースからなる再生繊維、およびその製造方法に関する。本発明に係る方法によって、初めて、リグニンやヘミセルロースのようなセルロース付着物質を分離するための化学的分離法を予め行うことなく、または、原料の熱機械的前処理を行うことなく、繊維を形成するためにリグノセルロースを処理することができる。本発明の主題は、種々の起源のリグノセルロースのための溶媒として、特に適合するイミダゾールタイプのイオン性液体を使用することである。それから製造されたほぼ均一な紡糸液から、工業用のセルロース紡糸法で得られたものに匹敵する機械的パラメータを有する安定したフィラメントが、工業用の紡糸装置を使用して製造できる。これによって、複雑なセルロース抽出も木材原料の熱的及び／又は化学的前処理も要求されない。
【背景技術】
【０００２】
再生可能な原料からできるだけ簡単かつ経済的に製造できる製品および物質に対する需要が世界的に高まっている。特に、木材は、それが量的に最も使用されている生物由来の原料であるだけでなく、多様な応用範囲を持つ非常に複雑な天然物質でもあるため、着目されている。
【０００３】
全ての利用可能な木材原料において共通するが変動する主成分セルロース、ヘミセルロースおよびリグニンの組成は、異なる処理アプローチを必要とし、その最も重要なものは、今なおセルロースの分離（Kraft process, sulphite method, Kirk-Othmer, Encyclopaedia of Chemical Technology, 1996, 4thEd., Vol.20, p.493-546）、構成材料としての使用およびたいていの場合残存物質の熱再生利用である。
【０００４】
乏しくなっていく資源および適切な分離方法の開発の観点から、ヘミセルロースやリグニンも、物質の再生利用のために供給されることがますます多くなっている（Braun et al. in Carbon 2005, 43, 385-394）。しかしながら、望ましい目標は、なお、エネルギーおよび物質を消費する分離方法を回避すること、及び、可溶化された木材原料の直接的な処理である。
【０００５】
２０世紀の９０年代以来、多くの場合１００℃未満の融点を有する有機塩、いわゆるイオン性液体（ＩＬ）が溶媒として集中的に調査されてきた（M.E. Zakrzewska et al. in Energy Fuels 2010, 24 p.737-745; P. Maki-Arvela et al. in Industrial Crops and Products 2010, 32, p.175-201）。選択されたＩＬが２５％までのセルロースを溶解でき（S. Zhu et al. in Green Chem. 2006, 8, p.325-327）、および、例えばフィラメントあるいはファブリックの形成処理を可能にする一方（EP 1980653 A2, US 2008/0241536; WO 2006/000197 A1）、これは木材原料のためにはまだ達成されていないか、あるいは極めて厳しい限定付きでのみ達成される。
【０００６】
そのような溶液に関する今日までのベストな結果は、ほぼ、１−ブチル−３−メチルイミダゾリウムクロリド（BMIMCl）または１−アリル−３−メチルイミダゾリウムクロリド（AMIMCl）等の塩化物ベースのＩＬ（WO 2005/017001 A1, US 2008/0188636 A1）によってのみ達成されるが、これらは、その腐食性（ＨＣｌ）のため、それに伴って必要となる大規模な工場のための費用を大幅に増加させる。
【０００７】
さらに、良好な溶液は、最大で８重量％の「木材」含量への不経済な希釈に起因して頻繁にセルロースの解重合をもたらす原料の高価な前処理（マイクロウェーブ、超音波）（N. Sun in Green Chem., 30, 2009, 11, p.646-655）によって（WO 2005/017001 A1, I. Kilpelainen et al. in J. Agric. Food Chem. 2007, 55, p.9142-9148）、２４時間を超える溶解時間（WO 2008/043837 A1）によって、あるいは、使用したＩＬの再生利用を著しく困難にするＰＥＧ等の添加剤（WO 2009/105236 A1）のいずれかによって達成される。
【０００８】
上述した参考文献は、リグノセルロース成分（すなわち、基本的にセルロース、ヘミセルロースおよびリグニン）を分離する代替方法を示す目的で、主に木材の可溶化に着目している。他のものは、リグノセルロースの構成成分を、単量体化合物を得るために解重合する目的を有する（WO 2007/112090A2）。
【０００９】
ナイフコーティングされたフィルムを形成するための材料の開発が、US 2008/0188636 Aに示されている。モノフィラメントを形成するため、溶液からの低濃度（＜５重量％）のリグノセルロース処理が、最初にＳｕｎ等において記載されている（in Green Chem., 2011, 13, p.1158-1161）。そこでは１−エチル−３−メチルイミダゾリウム・アセテート（EMIMAc）が溶媒として使用されている。さらに、紡糸に適切な溶液のクオリティを得るために、リグノセルロースのアルカリ前処理が欠かせない。
【００１０】
アルカリ抽出は、リグノセルロース成分の部分的な分離をもたらす。Ｓｕｎ等によって記載された溶液のコンディション（温度１７５℃のリグノセルロース溶液）は、さらに、ヘミセルロース、リグニンおよびセルロースの大規模な解重合をもたらし、これは得られるモノフィラメントの機械的特性（最大で、１７ｃＮ／ｔｅｘの引裂強度）に反映される。さらに、Ｓｕｎ等で使用された装置（インジェクター）は、エアギャップ紡糸の原理に従って機能する工業スケールの紡糸プラントと比較できない。極めて重大な欠陥が当業者に知られており、それゆえ達成される結果は代表的ではない。
【発明の概要】
【発明が解決しようとする課題】
【００１１】
要約すれば、技術水準において、リグノセルロースの溶液を高濃度で且つ低い温度並びに短い溶液時間にて提供できるイオン性液体は開示されていない。技術水準で使用されるＩＬに起因する比較的高い温度および長い溶液時間の結果として、リグノセルロースは溶液の間に化学的に変化し始める（例えば、ポリマー成分の解重合）。これは、紡糸液製品の特性（例えば、繊維の引張強度）にネガティブな影響を与える。さらに、長い溶液時間および紡糸液中の低いリグノセルロース濃度は経済的ではない。
【課題を解決するための手段】
【００１２】
技術水準における前記問題は、請求項１に係るリグノセルロース紡糸液、請求項１４の特徴を有する紡糸液の製造方法、請求項１５の特徴を有するエアギャップ紡糸法、請求項２６に係る再生繊維、および請求項２９に係る再生繊維の使用によって解決される。さらなる従属請求項は、有利な展開を明らかにする。
【発明を実施するための形態】
【００１３】
本発明によれば、少なくとも一種のイオン性液体中のリグノセルロース溶液を含むリグノセルロース紡糸液が提供され、前記少なくとも一種のイオン性液体は、１−アルキル−３−メチルイミダゾリウムカチオンと本質的に疎水性のカルボン酸アニオンからなり、前記紡糸液は、その中にリグノセルロースが少なくとも１０重量％の濃度で含まれること、および前記紡糸液が、８０℃で測定した際、３００００Ｐａｓ以下のゼロせん断粘度を有することを特徴とする。
【００１４】
本発明に係る紡糸液は、技術水準に対して、以下の点で有利である：
−紡糸液が、リグノセルロースを溶解した状態で少なくとも１０重量％の濃度で含む；
−紡糸液が、リグノセルロースを、低度の解重合ポリマー成分とともに含み、その結果として優れた紡糸特性を有する；
−紡糸液は、高比率のリグニン（５〜３０重量％）およびヘミセルロース（５〜３０重量％）のフィラメントを形成することができる；
−紡糸液中に腐食性（例えば、Ｃｌ-含有）ＩＬが存在しない；
−紡糸液が、制限なく工業スケールで製造できる。
【００１５】
本発明の好ましい実施形態では、前記リグノセルロースは、木材原料（すなわち、植物からリグノセルロースを抽出するための）に関し、イオン性液体中に溶解する前に、（化学的な）分解法は要求されない。リグノセルロース源としての未処理の木材原料の使用は、極めて大きな利点を有する：
−紡糸液は、前もって蒸解法を行わずに、木材原料の直接溶解によって製造できる。その結果、紡糸液製造の際の時間とコストが削減されるため、紡糸液の製造が非常に経済的になる。
−全ての植物、好ましくは一年生植物及び／又は木、に基づく木材原料を、さらなる前処理（ＴＭＰ、照射、酸または苛性溶液の作用等）なしで、非常に均一に溶解することができる。化学的前処理の削除によって、リグニンとヘミセルロースは、木材原料の標準的な蒸解法によって生じるような化学修飾なしで、紡糸液中に存在する。ここから、紡糸液製品に関する利点が生じる（例えば、再生繊維の強度および弾性係数に関する高い値）。
−木材原料の前処理、添加剤（例えば、ＤＭＳＯ、ＰＥＧ等）の添加の免除および適度な温度によって、容易にリサイクルできる再生浴が紡糸プロセス後に得られる。その結果、環境負荷は大きく減少する。
【００１６】
前記紡糸液は、８０℃で測定した際、５００Ｐａｓ〜３０００Ｐａｓのゼロせん断粘度，好ましくは１０００Ｐａｓ〜２５００Ｐａｓのゼロせん断粘度を有することができる。この範囲のゼロせん断粘度は、再生繊維の製造に特に有利であることが判明している。
【００１７】
好ましくは、前記カルボン酸アニオンは、周期表の１５，１６及び／又は１７族の原子（１５族の例：ＮおよびＰ、１６族の例：ＯおよびＳ、１７族の例：Ｆ，Ｃｌ，ＢｒおよびＩ）より多くのＣ原子を有するかそれからなる。
【００１８】
特に好ましくは、前記カルボン酸アニオンは、少なくとも一つのカルボキシル基（例えば、１つだけのカルボキシル基）は別として、他の親水基を含まない。
【００１９】
特に好ましい実施形態では、前記カルボン酸アニオンは、少なくとも３つのＣ原子、好ましくは少なくとも４つのＣ原子を含む。
【００２０】
さらに、前記カルボン酸アニオンは以下の特徴を有することができる。
ａ）少なくとも一つの二重結合を有する（特に、Ｃ３，Ｃ４及び／又はＣ５カルボン酸アニオンの場合）；
ｂ）少なくともその領域で分岐している（特に、Ｃ４，Ｃ５及び／又はＣ６カルボン酸アニオンの場合）；及び／又は
ｃ）少なくともその領域で環化している（特に、Ｃ６又はＣ７カルボン酸アニオンの場合）
【００２１】
本発明によれば、前記カルボン酸アニオンは、３〜１８、好ましくは３〜１２、特に好ましくは４〜７の炭素原子を有するか、あるいはそれからなることができる。
【００２２】
特に好ましくは、前記カルボン酸アニオンは、２，２−ジメチルプロピオン酸アニオン、２−ブテン酸アニオンおよびシクロヘキシルカルボン酸アニオンからなる群より選択される。
【００２３】
驚くべきことに、１−アルキル−３−メチルイミダゾリウム カチオンと本質的に疎水性のカルボン酸アニオン（特に、上述した好ましい実施形態のアニオン）からなるイオン性液体（ＩＬ）がリグノセルロースあるいは木材原料でさえ、技術水準と比べてより高い濃度でおよび特定の温度でより短い時間で溶解できることが見出された。さらに、Ｃ3−Ｃ7カルボン酸アニオンの場合、分岐、環化及び／又は二重結合の存在が、リグノセルロース（例えば、木材原料の形の）の溶解に有利である（低い溶解温度および短い溶解時間）ことが見出された。
【００２４】
好ましくは、本発明に係る紡糸液は、リグノセルロースを水及び／又は脂肪族アルコールと混合し、且つ、１５０℃以下、好ましくは１４０℃以下、特に好ましくは１３０℃以下の温度でイオン性液体中に溶解することによって製造される。さらに、前記紡糸液は、前記水及び／又は脂肪族アルコールの少なくとも一部を分離しながら、リグノセルロースを、１０時間以下、好ましくは７時間以下、特に好ましくは５時間以下の時間以内に溶解することによって製造されることが好ましい。
【００２５】
リグノセルロース紡糸液の製造は、撹拌ユニットまたは混練ユニット内で行われることができる。
【００２６】
本発明に係る紡糸液は、好ましくは、リグノセルロースの総重量に対して、
ａ）少なくとも５重量％、特に好ましくは５〜３５重量％の割合のリグニン；
ｂ）少なくとも５重量％、特に好ましくは５〜３５重量％の割合のヘミセルロース；及び／又は
ｃ）少なくとも３０重量％、好ましくは３０〜７０重量％の割合のセルロース；
を含む。
【００２７】
好ましくは、前記紡糸液は１０〜３５重量％、好ましくは１０〜３０重量％のリグノセルロースを含む。
【００２８】
イオン性液体のカチオンに関して、１−アルキル−３−アルキルイミダゾリウム カチオン中の１位のアルキル基は、置換もしくは非置換Ｃ1−Ｃ6アルキル基、もしくはアリール基であってもよく、好ましくは、メチル、エチル、プロピル、ブチル、ペンチル、ヘキシル、アリル、ベンジル、イミダゾリル、メトキシメチル、メトキシエチルおよびエトキシエチル、特に好ましくはエチルおよびブチルからなる群より選択される。
【００２９】
前記紡糸液は、少なくとも一種の植物の、好ましくは少なくとも一種の一年生植物または少なくとも一種の木の、特に好ましくは、小麦、ライ麦、トウモロコシ、麻、亜麻、ポプラ及び／又はブナからなる群より選択される少なくとも一種の植物のリグノセルロースを含むことができ、あるいはそれからなってもよい。 
【００３０】
リグノセルロースは木材原料であってもよく、すなわち本発明の好ましい実施形態では、天然のリグノセルロースが紡糸液中に溶解される。この場合、リグノセルロースは、イオン性液体への溶解の前に化学処理されない（例えば、クラフト法あるいは亜硫酸法によって）およびその結果として化学修飾もされない。例えば、粉末化した麦藁（wheat straw）からなるリグノセルロースを使用することができる。
【００３１】
リグノセルロースは、イオン性液体中へのリグノセルロースの溶解性をさらに向上させるため、紡糸浴中に溶解する前に乾燥されてもよい。前記紡糸液は、５体積％以下、好ましくは２体積％以下、特に好ましくは１体積％以下の水を含むことができる。
【００３２】
好ましくは、前記紡糸液は均一で粒子を含まない紡糸液である。これは、例えば、紡糸液を濾過装置で濾過することによって製造できる。均一な、粒子を含まない紡糸液は、この紡糸液から製造される再生繊維の性質に有利な影響を与える。
【００３３】
さらに、本発明によれば、再生繊維を製造するための方法が提供され、この方法は以下のステップを含む：
ａ）少なくとも１０重量％のリグノセルロースを少なくとも一種のイオン性液体中に含み、８０℃で測定した際、３００００Ｐａｓ以下のゼロせん断粘度を有するリグノセルロース紡糸液を、少なくとも一つの紡糸ノズルの少なくとも一つの孔を通じて押し出し、少なくとも一つの糸を製造する；
ｂ）前記少なくとも一つの糸を少なくとも一つのエアギャップ中で引き伸ばす；
ｃ）前記少なくとも一つの糸を少なくとも一つの再生浴中で凝固させる
【００３４】
本発明に係る再生繊維の製造方法は、エアギャップ紡糸法に関する。エアギャップ紡糸法では、粘性のある紡糸液が、紡糸ノズルの穴を通じて押し出され、（押し出された）繊維はエアギャップ中で引き伸ばされる。
【００３５】
紡糸液は、この際、６０〜１５０℃、好ましくは８０〜１３０℃、特に好ましくは９０〜１２０℃の温度に設定されることができる。
【００３６】
当該方法において、前記紡糸液は、前記少なくとも一つの紡糸ノズルの孔（１００μｍ以上の直径、好ましくは１００μｍ〜６００μｍの直径を有する）を通じて押し出されることができる。
【００３７】
さらに、前記少なくとも一つの糸は、少なくとも２０ｍｍの長さを有する、好ましくは２０〜５００ｍｍの長さを有する少なくとも一つのエアギャップ中で引き伸ばされることができる。
【００３８】
前記少なくとも一つの糸は、本発明において、２〜１０、好ましくは３〜９、特に好ましくは４〜８の絞り比で引き伸ばされることができる。
【００３９】
さらに、前記少なくとも一つの（押し出された）糸は、水、高分子溶媒、イオン性液体および脂肪族Ｃ1−Ｃ8アルコールからなる群より選択される液体を含むかあるいはそれからなる少なくとも一つの再生浴（凝固浴）中で凝固されることができる。前記再生浴は好ましくは水、または、高分子溶媒と水の混合物を含む。
【００４０】
前記少なくとも一つの再生浴中での凝固後、前記少なくとも一つの糸は、さらなるステップにおいて、好ましくは少なくとも８０℃の温度で、特に好ましくは少なくとも１００℃の温度で乾燥されることができる。
【００４１】
さらに好ましい実施形態では、前記少なくとも一つの糸は、少なくとも一つの紡糸油で仕上げ加工される。これは、好ましくは、少なくとも一つの再生浴中での前記少なくとも一つの糸の凝固後及び／又は前記少なくとも一つの糸の乾燥後に行われる。少なくとも一つの糸を紡糸油で仕上げ加工するとは、少なくとも一部の領域において、前記少なくとも一つの糸の表面に紡糸油を塗布することと解されるべきである。結果として、静電荷および糸同士の「癒着」が低減され、これは続く布地生産のプロセスに特に有利な効果をもたらす。
【００４２】
前記糸（スレッド）または繊維（ファイバー）は、洗浄され、仕上げ加工され、乾燥され、そしてその後フィラメントとして巻き取られることができる。任意に、複数の糸または繊維がフィラメントに形成され及び／又はフィラメント形成のために巻き取られることができる。
【００４３】
前記方法で使用される紡糸液は、８０℃で測定した際、５００Ｐａｓ〜３０００Ｐａｓの、好ましくは１０００Ｐａｓ〜２５００Ｐａｓのゼロせん断粘度を有することができる。
【００４４】
好ましくは、本発明に係る方法のステップａ）の前に、紡糸液の均質化および紡糸液からの粒子の除去が行われる。これは、例えば紡糸液の濾過によって達成される。
【００４５】
本発明に係る方法のさらに好ましい実施形態では、本発明に係る前記リグノセルロース紡糸液が、前記方法においてリグノセルロース紡糸液として使用される。
【００４６】
さらに、本発明に係る方法によって製造できるリグノセルロースからなる再生繊維が提供される。天然の木材原料をリグノセルロースとして前記リグノセルロース紡糸液中に溶解できる、すなわち、コストのかかるリグノセルロースの前処理（例えば、化学的プロセス）が要求されないので、本発明に係る再生繊維は経済的に製造できる。
【００４７】
本発明に係る再生繊維は、好ましくはＤＩＮ ５３８３４に準拠して測定した際、少なくとも２０ｃＮ／ｔｅｘの強度、好ましくは２０ｃＮ／ｔｅｘ〜５０ｃＮ／ｔｅｘの強度を有する。さらに、本発明に係る再生繊維は、少なくとも１０００ｃＮ／ｔｅｘの弾性係数、好ましくは１０００ｃＮ／ｔｅｘ〜２５００ｃＮ／ｔｅｘの弾性係数によって識別されることができる。
【００４８】
前記再生繊維は、以下の含有量を有することができる。
ａ）少なくとも５重量％、好ましくは５〜３５重量％のリグニン、
ｂ）少なくとも５重量％、好ましくは５〜３５重量％のヘミセルロース、及び／又は
ｃ）少なくとも３０重量％、好ましくは３０〜７０重量％のセルロース
【００４９】
本発明に係る再生繊維は、例えば、織物繊維として及び／又は熱可塑性プラスチック材料を含むコンポジットのための強化繊維として使用されることができる。
【００５０】
本発明の主題は、続く実施例を参照してより詳細に説明されるが、当該主題は、ここに示される特定の実施形態に限定されない。
【００５１】
実施例１：イオン性液体の製造
イオン性液体として以下のものが使用された：
１−ブチル−メチルイミダゾリウム ピバレート；
１−ブチル−３−メチルイミダゾリウム シクロヘキシルカルボキシレート；
１−エチル−３−メチルイミダゾリウム クロトネート；
１−エチル−３−メチルイミダゾリウム シクロヘキシルカルボキシレート；および
１−エチル−３−メチルイミダゾリウム アセテート（比較物質として）
【００５２】
これらは、文献（WO2009/040242A1）において知られている標準方法に従って製造された。
【００５３】
例えば、７７０６ｇの１-ブチル−３−メチルイミダゾリウム メチルカーボネートの２７．８％メタノール溶液（１０ｍｏｌ）が、１２８２ｇのシクロヘキサンカルボン酸（１０ｍｏｌ）とともに、撹拌下で２時間、５０℃に加熱される。続いて、メタノールは、ロータリー・エバポレーター中で回収される。さらに真空中、Ｐ2Ｏ5上で４００℃で乾燥された後、約２７００ｇの１−ブチル−３−メチルイミダゾリウム シクロヘキシルカルボキシレートが得られる。このＩＬは、約３５℃の融点を有し、０．５％未満の含水量（カール・フィッシャー滴定）および約１％のメタノール含量を有する（1Ｈ−ＮＭＲ）。
【００５４】
実施例２：１−ブチル−３−メチルイミダゾリウム シクロヘキシルカルボキシレート中へ溶解された小麦リグノセルロース
２８０ｇの空気乾燥された小麦リグノセルロースに、２３００ｇの１−ブチル−３−メチルイミダゾリウム シクロヘキシルカルボキシレートが混合され、水平混練機中で、１３０℃の温度にて５時間以内に溶解された。その結果得られた黒い粘性のある溶液は、繊維残渣をほぼ含まず、８０℃で測定した際、１２００Ｐａｓのゼロせん断粘度を有する。これは、紡糸液の質を高めるために濾過された。前記溶液はその後、押出機により、４０穴の紡糸ノズル（孔径２００μｍ）を通じて押し出され、エアギャップ中で絞り比４で引き伸ばされた。フィラメントは、水性の凝固浴中で沈降させられた。蒸留水でフィラメントの洗浄が行われ、加熱ローラーによって１０５℃で乾燥が行われた。
【００５５】
前記フィラメントは、２７ｃＮ／ｔｅｘの強度、２．９％の伸び及び１８００ｃＮ／ｔｅｘの弾性係数を有していた。
【００５６】
実施例３：１−ブチル−３−メチルイミダゾリウム シクロヘキシルカルボキシレート中へ溶解された麻藁（hemp straw）リグノセルロース
２８０ｇの空気乾燥された麻藁に、２３００ｇの１−ブチル−３−メチルイミダゾリウム シクロヘキシルカルボキシレートが混合され、水平混練機中で、１３０℃の温度にて３時間以内に溶解された。その結果得られた黒い懸濁液は、繊維残渣をほぼ含まず、８０℃で測定した際、１５００Ｐａｓのゼロせん断粘度を有する。前記溶液は、押出機により、４０穴の紡糸ノズル（孔径２００μｍ）を通じて押し出され、エアギャップ中で絞り比６で引き伸ばされた。フィラメントは、水性の凝固浴中で沈降させられた。蒸留水でフィラメントの洗浄が行われ、加熱ローラーによって１０５℃で乾燥が行われた。
【００５７】
前記フィラメントは、２２ｃＮ／ｔｅｘの強度、４．３％の伸び及び１３５１ｃＮ／ｔｅｘの弾性係数を有していた。
【００５８】
実施例４：１−ブチル−３−メチルイミダゾリウム シクロヘキシルカルボキシレート中へ溶解された小麦リグノセルロース
３２５ｇの空気乾燥された小麦リグノセルロースに、２３００ｇの１−ブチル−３−メチルイミダゾリウム シクロヘキシルカルボキシレートが混合され、水平混練機中で、１３０℃の温度にて４時間以内に溶解された。その結果得られた黒い高粘性の溶液は、繊維残渣をほぼ含まず、８０℃で測定した際、２３００Ｐａｓのゼロせん断粘度を有する。前記溶液はその後、押出機により、８０穴の紡糸ノズル（孔径１００μｍ）を通じて押し出され、エアギャップ中で絞り比８で引き伸ばされた。フィラメントは、水性の凝固浴中で沈降させられた。蒸留水でフィラメントの洗浄が行われ、加熱ローラーによって１０５℃で乾燥が行われた。
【００５９】
前記フィラメントは、３６ｃＮ／ｔｅｘの強度、２１００ｃＮ／ｔｅｘを有していた。
【００６０】
実施例５：１−エチル−メチルイミダゾリウム アセテート中へ溶解された小麦リグノセルロース（比較例）
３２０ｇの小麦リグノセルロースに、２７００ｇの１−エチル−３−メチルイミダゾリウム アセテートが混合され、水平混練機中で、１３０℃の温度にて６時間以内に溶解された。その結果得られた黒い溶液は、繊維残渣をほぼ含まず、８０℃で測定した際、２００Ｐａｓのゼロせん断粘度を有する。前記溶液は、押出機により、４０穴の紡糸ノズルを通じて押し出されたが、裂け目がノズルで直接観察されたため、糸の形成は不可能であった。
【国際調査報告】
2015514164.tif 000002
2015514164.tif 000003
2015514164.tif 000004
2015514164.tif 000005
2015514164.tif 000006
2015514164.tif 000007